(57)【特許請求の範囲】
【請求項１】
メタキシリレンジアミン、若しくはメタキシリレンジアミン及びパラキシリレンジアミンからなる混合キシリレンジアミンを主たるジアミン成分とし、炭素数６〜１２のα、ω−脂肪族ジカルボン酸成分を主たるジカルボン酸成分とするメタキシリレン基含有ポリアミド重合体を主体とする樹脂層（Ａ層）の両面に、脂肪族ポリアミド樹脂を主体とし、熱可塑性エラストマーが０．５重量％以上８．０重量％以下の混合比率で添加されている樹脂層（Ｂ層）を二種三層のＢ／Ａ／Ｂ構成で、Ａ層の厚みがＡ層及びＢ層の合計厚みの１０％以上２５％以下で積層してなるポリアミド系積層二軸延伸フィルムの少なくとも片面に、無機物質が蒸着されてなり、下記要件（１）〜（４）を満たすことを特徴とする蒸着ポリアミド系積層樹脂フィルム。
（１）前記メタキシリレン基含有ポリアミド重合体を主成分とする樹脂層（Ａ層）中のメタキシリレン基含有ポリアミド重合体の割合が９９重量％以上であり、かつ、熱可塑性エラストマーが添加されていないか、１重量％未満の割合で添加されている
（２）前記蒸着ポリアミド系積層樹脂フィルムと厚さ４０μｍのポリエチレンフィルムとのラミネートフィルムを温度２３℃、相対湿度５０％の雰囲気下において、ゲルボフレックステスターを用いて、１分間あたりに４０サイクルの速度で連続して２０００サイクルの屈曲テストを行った場合のピンホール数が１０個以下である
（３）前記の蒸着ポリアミド系積層樹脂フィルムと厚さ４０μｍのポリエチレンフィルムとのラミネートフィルムの温度２３℃、相対湿度６５％の酸素透過率が５０ｍｌ／ｍ２・ＭＰａ・ｄａｙ以下である
（４）前記の蒸着ポリアミド系積層樹脂フィルムと厚さ４０μｍのポリエチレンフィルムとのラミネートフィルムを温度２３℃、相対湿度５０％の雰囲気下において、ゲルボフレックステスターを用いて、１分間あたりに４０サイクルの速度で連続して５０サイクルの屈曲処理を行った場合、温度２３℃、相対湿度６５％の酸素透過率が１００ｍｌ／ｍ２・ＭＰａ・ｄａｙ以下である
【請求項２】
フィルムの厚みが８〜５０μｍであることを特徴とする請求項１に記載の蒸着ポリアミド系積層樹脂フィルム。
【請求項３】
無機物質が、アルミニウム、珪素、チタン、マグネシウム、ジルコニウム、セリウム、錫、銅、鉄、及び亜鉛から選ばれる１種又は複数種の金属又は非金属あるいは前記金属又は非金属の酸化物、窒化物、フッ素物、硫化物であることを特徴とする請求項１または２に記載の蒸着ポリアミド系積層樹脂フィルム。
【請求項４】
無機物質が蒸着されてなる皮膜の厚みが、５．０ｎｍ以上２００ｎｍ以下であることを特徴とする請求項１〜３のいずれかに記載の蒸着ポリアミド系積層樹脂フィルム。
【発明の詳細な説明】
【技術分野】
【０００１】
本発明は、高い酸素ガスバリア性、耐衝撃性及び耐屈曲疲労性に優れ、食品包装等の包装材料として使用したときに、内容物の変質防止や商品の輸送時における振動や衝撃から内容物を保護する効果があり、各種の包装用途に適した蒸着ポリアミド系積層樹脂フィルムに関するものである。
【背景技術】
【０００２】
従来から、ナイロン６やナイロン６６に代表される脂肪族ポリアミドからなる二軸配向ポリアミド系樹脂フィルムは、強靭で、ガスバリア性、耐ピンホール性、透明性、印刷性等に優れているところから、各種液状食品、含水食品、冷凍食品、レトルト食品、ペースト状食品、畜肉・水産食品等の各種の食品の包装材料として広く実用化されている。しかしながら、前記のようなポリアミド系樹脂フィルム単体では、ガスバリア性に限界があり、生鮮食料品等の包装用途に必ずしも適しているとは言えない。
【０００３】
そこで、ポリアミド系樹脂フィルムのガスバリア性を向上させるための手段として、バリア性の高い樹脂からなるフィルムの利用、また、ポリアミド系樹脂フィルムの表面へのポリ塩化ビニリデン、ポリビニルアルコール等のバリア剤コーティング、あるいは金属および金属酸化物等を蒸着する方法が知られている。
【０００４】
しかしながら、これらの方法ではそれぞれ、耐屈曲疲労性が低下する、焼却時に有害なガスが発生する、バリア性の湿度依存性が高い、衝撃及び耐屈疲労によりダメージを受けた場合、バリア性が十分に保てないというような問題があった。
【０００５】
キシリレンジアミンを構成成分とするポリアミド重合体からなるフィルムは、ナイロン６やナイロン６６に代表される脂肪族ポリアミドからなるフィルムに比べ、酸素ガスバリア性や耐熱性に優れ、フィルム強度も強いという特性をもっている。これにより、前記のガスバリア性付与のためのコーティング層や蒸着層などのガスバリア層に欠陥が生じた場合に、このバリア欠陥を補う効果が期待できる。
【０００６】
しかしながら、前者のキシリレンジアミンを構成成分とするポリアミド重合体からなるフィルムは、ナイロン６やナイロン６６に代表されるような脂肪族ポリアミドからなるフィルムに比べ耐屈曲疲労性を必要とする包装材料に使用する場合において、加工工程や、商品の輸送時における屈曲疲労によるピンホールの発生が起こり易いという問題があった。商品の包装材料にピンホールが発生すると、ガスバリア性が大きく低下する上、内容物の漏れによる汚染、内容物の腐敗やカビの発生等の原因となり、商品価値の低下につながる。
【０００７】
さらに、これらの問題点を解決するために、キシリレンジアミンを構成成分とするポリアミド重合体と脂肪族ポリアミド等を別々の押出機で溶融押出して積層し二軸延伸する方法等が提案されている（例えば、特許文献１，２参照）。
【先行技術文献】
【特許文献】
【０００８】
【特許文献１】特開平６−２５５０５４号公報
【特許文献２】特開２００３−１１３０７号公報
【０００９】
しかしながら、これらの特許文献に記載された技術も、良好な商品保存性と輸送時等の衝撃や屈曲に対する保護性を兼備する点において満足するレベルとは言えなかった。特許文献２の方法では、良好な酸素ガスバリア性と耐屈曲疲労性を満足するフィルムを得るためにはキシリレンジアミンを構成成分とするポリアミド重合体を多く使わなければならず、包装、流通コストの低減が求められる中では望ましい方法ではなかった。また、今日の食品流通の形態において特に重要度の高い、包装材料の輸送時における振動や衝撃、摩擦などに対する内容物の変質防止の点では、上記の公報に記載された方法においても懸念が残るものであった。
【発明の概要】
【発明が解決しようとする課題】
【００１０】
本発明は、上記従来のポリアミド系積層樹脂フィルムの有する問題点を解決し、包装用フィルムとして重要なフィルム品質である、高い酸素ガスバリア性、耐衝撃性及び耐屈曲疲労性に優れ、各種の包装材料として使用したときに、内容物の変質や変色を防ぎ、さらには、輸送時の振動や衝撃等による商品の破袋防止や内容物の品質の保護にも効果がある包装用途に適した蒸着ポリアミド系積層樹脂フィルムを提供することを目的とする。
【課題を解決するための手段】
【００１１】
１．  メタキシリレンジアミン、若しくはメタキシリレンジアミン及びパラキシリレンジアミンからなる混合キシリレンジアミンを主たるジアミン成分とし、炭素数６〜１２のα、ω−脂肪族ジカルボン酸成分を主たるジカルボン酸成分とするメタキシリレン基含有ポリアミド重合体を主体とする樹脂層（Ａ層）の両面に、脂肪族ポリアミド樹脂を主体とし、熱可塑性エラストマーが０．５重量％以上８．０重量％以下の混合比率で添加されている樹脂層（Ｂ層）を二種三層のＢ／Ａ／Ｂ構成で、Ａ層の厚みがＡ層及びＢ層の合計厚みの１０％以上２５％以下で積層してなるポリアミド系積層二軸延伸フィルムの少なくとも片面に、無機物質が蒸着されてなり、下記要件（１）〜（４）を満たすことを特徴とする蒸着ポリアミド系積層樹脂フィルム。
（１）前記メタキシリレン基含有ポリアミド重合体を主成分とする樹脂層（Ａ層）中のメタキシリレン基含有ポリアミド重合体の割合が９９重量％以上であり、かつ、熱可塑性エラストマーが添加されていないか、１重量％未満の割合で添加されている
（２）前記蒸着ポリアミド系積層樹脂フィルムと厚さ４０μｍのポリエチレンフィルムとのラミネートフィルムを温度２３℃、相対湿度５０％の雰囲気下において、ゲルボフレックステスターを用いて、１分間あたりに４０サイクルの速度で連続して２０００サイクルの屈曲テストを行った場合のピンホール数が１０個以下である
（３）前記の蒸着ポリアミド系積層樹脂フィルムと厚さ４０μｍのポリエチレンフィルムとのラミネートフィルムの温度２３℃、相対湿度６５％の酸素透過率が５０ｍｌ／ｍ２・ＭＰａ・ｄａｙ以下である
（４）前記の蒸着ポリアミド系積層樹脂フィルムと厚さ４０μｍのポリエチレンフィルムとのラミネートフィルムを温度２３℃、相対湿度５０％の雰囲気下において、ゲルボフレックステスターを用いて、１分間あたりに４０サイクルの速度で連続して５０サイクルの屈曲処理を行った場合、温度２３℃、相対湿度６５％の酸素透過率が１００ｍｌ／ｍ２・ＭＰａ・ｄａｙ以下である
２．  フィルムの厚みが８〜５０μｍであることを特徴とする上記第１に記載の蒸着ポリアミド系積層樹脂フィルム。
３．  無機物質が、アルミニウム、珪素、チタン、マグネシウム、ジルコニウム、セリウム、錫、銅、鉄、及び亜鉛から選ばれる１種又は複数種の金属又は非金属あるいは前記金属又は非金属の酸化物、窒化物、フッ素物、硫化物であることを特徴とする上記第１または第２に記載の蒸着ポリアミド系積層樹脂フィルム。
４．  無機物質が蒸着されてなる皮膜の厚みが、５．０ｎｍ以上２００ｎｍ以下であることを特徴とする上記第１〜第３のいずれかに記載の蒸着ポリアミド系積層樹脂フィルム。
【発明の効果】
【００１２】
かかる本発明の蒸着ポリアミド系積層樹脂フィルムは、優れた酸素ガスバリア性を有すると共に耐衝撃性及び耐屈曲疲労性が良好であり、食品包装等において内容物の変質や変色の防止に効果があり、さらに、輸送中における衝撃や振動による屈曲疲労から内容物を保護することができ、各種の包装材料として有効に使用することができる。
【発明を実施するための形態】
【００１３】
以下、本発明の蒸着ポリアミド系積層樹脂フィルムの実施の形態を詳細に説明する。
【００１４】
本発明の蒸着ポリアミド系積層樹脂フィルムのＡ層を構成するのに用いる、メタキシリレンジアミン、若しくはメタキシリレンジアミン及びパラキシリレンジアミンからなる混合キシリレンジアミンを主たるジアミン成分とし、炭素数６〜１２のα、ω−脂肪族ジカルボン酸を主たるジカルボン酸成分とするメタキシリレン基含有ポリアミド重合体において、パラキシリレンジアミンは全キシリレンジアミン中３０％以下であるのが好ましく、また、キシリレンジアミンと脂肪族ジカルボン酸とから構成された構成単位は分子鎖中において少なくとも７０モル％以上であるのが好ましい。
【００１５】
本発明において用いる、メタキシリレン基含有ポリアミド重合体の例としては、例えばポリメタキシリレンアジパミド、ポリメタキシリレンピメラミド、ポリメタキシリレンスベラミド、ポリメタキシリレンアゼラミド、ポリメタキシリレンセバカミド、ポリメタキシリレンドデカンジアミド等のような単独重合体、及びメタキシリレン／パラキシリレンアジパミド共重合体、メタキシリレン／パラキシリレンピメラミド共重合体、メタキシリレン／パラキシリレンスベラミド共重合体、メタキシリレン／パラキシリレンアゼラミド共重合体、メタキシリレン／パラキシリレンセバカミド共重合体、メタキシリレン／パラキシリレンドデカンジアミド共重合体等のような共重合体、ならびにこれらの単独重合体又は共重合体の成分に一部ヘキサメチレンジアミンの如き脂肪族ジアミン、ピペラジンの如き脂環式ジアミン、パラ−ビス−（２−アミノエチル）ベンゼンの如き芳香族ジアミン、テレフタル酸の如き芳香族ジカルボン酸、ε−カプロラクタムの如きラクタム、アミノヘプタン酸の如きω−アミノカルボン酸、パラ−アミノメチル安息香酸の如き芳香族アミノカルボン酸等を共重合した共重合体等が挙げられる。
【００１６】
また、本発明の蒸着ポリアミド系積層樹脂フィルムのＢ層を構成するのに用いる脂肪族ポリアミド樹脂としては、たとえば、ε−カプロラクタムを主原料としたナイロン６を挙げることができる。また、その他のポリアミド樹脂としては、３員環以上のラクタム、ω−アミノ酸、二塩基酸とジアミン等の重縮合によって得られるポリアミド樹脂を挙げることができる。具体的には、ラクタム類としては、先に示したε−カプロラクタムの他に、エナントラクタム、カプリルラクタム、ラウリルラクタム、ω−アミノ酸類としては、６−アミノカプロン酸、７−アミノヘプタン酸、９−アミノノナン酸、１１−アミノウンデカン酸を挙げることができる。また、二塩基酸類としては、アジピン酸、グルタル酸、ピメリン酸、スベリン酸、アゼライン酸、セバシン酸、ウンデカンジオン酸、ドデカジオン酸、ヘキサデカジオン酸、エイコサンジオン酸、エイコサジエンジオン酸、２，２，４−トリメチルアジピン酸を挙げることができる。さらに、ジアミン類としては、エチレンジアミン、トリメチレンジアミン、テトラメチレンジアミン、ヘキサメチレンジアミン、ペンタメチレンジアミン、ウンデカメチレンジアミン、２，２，４（または２，４，４）−トリメチルヘキサメチレンジアミン、シクロヘキサンジアミン、ビス−（４，４’−アミノシクロヘキシル）メタン等を挙げることができる。また、少量の芳香族ジカルボン酸、例えば、テレフタル酸、イソフタル酸、２，６−ナフタレンジカルボン酸、キシリレンジカルボン酸等、または、少量の芳香族ジアミン、例えば、メタキシリレンジアミン等を含むことができる。そして、これらを重縮合して得られる重合体またはこれらの共重合体、たとえばナイロン６、７、１１、１２、６．６、６．９、６．１１、６．１２、６Ｔ、６Ｉ、ＭＸＤ６（メタキシレンジパンアミド６）、６／６．６、６／１２、６／６Ｔ、６／６Ｉ、６／ＭＸＤ６等を用いることができる。加えて、本発明の蒸着ポリアミド系積層樹脂フィルムを製造する場合には、上記したポリアミド樹脂を単独で、あるいは、２種以上を混合して用いることができる。
【００１７】
なお、上記脂肪族ポリアミド系樹脂の中でも本発明において特に好ましいのは、相対粘度が２．０〜３．５の範囲のものである。ポリアミド系樹脂の相対粘度は、得られる二軸延伸フィルムの強靭性や延展性等に影響を及ぼし、相対粘度が２．０未満のものでは衝撃強度が不足気味になり、反対に、相対粘度が３．５を超えるものでは、延伸応力の増大によって逐次二軸延伸性が悪くなる傾向があるからである。なお、本発明における相対粘度とは、ポリマー０．５ｇを９７．５％硫酸５０ｍｌに溶解した溶液を用いて２５℃で測定した場合の値をいう。
【００１８】
本発明において好ましく蒸着処理に供されるポリアミド系積層二軸延伸フィルムは、Ａ／Ｂ（二種二層）またはＢ／Ａ／Ｂ（二種三層）、またはＢ／Ａ／Ｃ（三種三層、脂肪族ポリアミド樹脂を主体としたＢ層とＣ層が異なる樹脂層の場合）の構成を有していることが好ましい。カール抑制の点から、対称層構成であるＢ／Ａ／Ｂ構成が好ましい。なお、以下の説明においては、積層フィルムを構成する各層の内、メタキシリレン基含有ポリアミド重合体を主体とする樹脂からなる、最外側に位置しない中心部の層（すなわち、Ｂ／Ａ／Ｂ、またはＢ／Ａ／Ｃの層構成の場合におけるＡ層）および、二種二層構成である場合の薄い層（すなわち、厚いＢ層と薄いＡ層とのＡ／Ｂの層構成の場合におけるＡ層）をコア層という。また、脂肪族ポリアミド樹脂を主体とした、最外側に位置した層（すなわち、Ｂ／Ａ／ＢまたはＢ／Ａ／Ｃの層構成の場合におけるＢ，Ｃ層）および、二種二層構成である場合の厚い層（すなわち、厚いＢ層と薄いＡ層とのＡ／Ｂの層構成の場合におけるＢ層）をスキン層という。
【００１９】
ポリアミド系積層二軸延伸フィルムの各層の厚み比率は、Ａ層の厚み比率の下限を１０％以上とすることが好ましく、さらに好ましくは１５％以上、特に好ましくは１８％以上である。Ａ層の厚み比率の上限は３０％以下とすることが好ましく、さらに好ましくは２５％以下、特に好ましくは２３％以下である。Ｂ層、またはＢ層およびＣ層の厚み比率の下限は７０％以上であることが好ましく、さらに好ましくは７５％以上であり、特に好ましくは７７％以上である。Ｂ層、またはＢ層およびＣ層の厚み比率の上限は９０％以下とすることが好ましく、さらに好ましくは８５％以下、特に好ましくは８２％以下である。二種三層のＢ／Ａ／Ｂ構成の場合は、表層のＢ層の厚み比率は、両表層の厚み比率の和を意味し、三種三層のＢ／Ａ／Ｃ構成の場合は、表層のＢ層およびＣ層の厚み比率は、両表層の厚み比率の和を意味する。Ａ層の厚み比率が３０％を超えると、耐屈曲疲労性が悪化しピンホールが増加する傾向があるので好ましくない。一方、Ａ層の厚み比率が１０％に満たないと、ガスバリア性が悪化する傾向があり好ましくない。
【００２０】
また、スキン層を形成する樹脂としては、脂肪族ポリアミド樹脂を主体とし、必要に応じて熱可塑性エラストマーを添加することができる。脂肪族ポリアミド樹脂中に添加する熱可塑性エラストマーの量の下限は０．５重量％以上であることが好ましく、１．０重量％以上であるとより好ましく、２．０重量％以上であると得に好ましい。上限は、８．０重量％以下であると好ましく、７．０重量％以下であるとより好ましく、６．０重量％以下であると得に好ましい。熱可塑性エラストマーの添加量が０．５重量％を下回ると、耐屈曲疲労性の改善効果が得られなくなる場合がある。反対に、熱可塑性エラストマーの添加量が８．０重量％を超えると、高い透明性（ヘイズ）を要求される食品等の包装用途に適さない場合がある。さらに、スキン層を形成する樹脂中には、必要に応じて、熱可塑性エラストマー、脂肪族ポリアミド樹脂、以外の樹脂を充填することも可能であるし、滑剤、ブロッキング防止剤、熱安定剤、酸化防止剤、帯電防止剤、耐光剤、耐衝撃性改良剤等を充填することも可能である。
【００２１】
本発明において使用される熱可塑性エラストマーとしては、たとえば、ナイロン６やナイロン１２等のポリアミド系樹脂とＰＴＭＧ（ポリテトラメチレングリコール）やＰＥＧ（ポリエチレングリコール）等とのブロックあるいはランダム共重合体等のポリアミド系エラストマー、エチレン−アクリル酸共重合体、エチレン−メタクリル酸共重合体、エチレンとブテンとの共重合体、スチレンやブタジエンとの共重合体等のポリオレフィン系エラストマー、エチレン系アイオノマー等のオレフィン系樹脂のアイオノマー等を好適に用いることができる。
【００２２】
一方、コア層を形成する樹脂には、メタキシリレン含有ポリアミド重合体が含まれていることが好ましい。必要に応じて、ポリアミド系樹脂や熱可塑性エラストマー等の他の樹脂を混合することができるが、コア層を形成する樹脂中にメタキシリレン含有ポリアミド重合体以外の樹脂を混合する場合には、メタキシリレン含有ポリアミド重合体の含有比率を９９重量％以上、好ましくは１００重量％とし、他の樹脂の含有比率を１重量％未満とすることが良好なガスバリア性を得るために好ましい。特に、熱可塑性エラストマーを混合する場合には、その含有比率を１重量％未満とすることが好ましい。そのように、硬質なメタキシリレン含有ポリアミド重合体を主成分とするコア層の外側に、相対的に軟質な脂肪族ポリアミド樹脂を主成分とするスキン層を設けるとともに、スキン層に熱可塑性エラストマーを充填することにより、メタキシリレン含有ポリアミド重合体による良好なガスバリア性を発現させるのと同時に、熱可塑性エラストマーおよびポリアミド系樹脂による良好な耐屈曲疲労性改善効果を発現させることが可能となる。
【００２３】
コア層を形成する樹脂中には、必要に応じて、滑剤、ブロッキング防止剤、熱安定剤、酸化防止剤、帯電防止剤、耐光剤、耐衝撃性改良剤等を充填することも可能である。
【００２４】
上記ポリアミド系フィルム上には無機蒸着皮膜が形成される。この無機蒸着皮膜は、得られるポリアミド系樹脂フィルムに高いガスバリア性を付与するものである。このような作用を有する無機物蒸着皮膜の材料としては、Ａｌ、Ｓｉ、Ｔｉ、Ｚｎ、Ｚｒ、Ｍｇ、Ｃｅ、Ｓｎ、Ｃｕ、Ｆｅ等の金属又は非金属や、これら金属又は非金属の酸化物、窒化物、フッ素物、硫化物等が挙げられ、具体的には、ＳｉＯｘ（ｘ＝１．０〜２．０）、アルミナ、マグネシア、硫化亜鉛、チタニア、ジルコニア、酸化セリウム、あるいはこれらの混合物が例示される。無機蒸着皮膜は１層でもあるいは２層以上の積層体であってもよい。
【００２５】
上記無機蒸着皮膜の膜厚は、好ましくは５〜５００ｎｍ、より好ましくは５〜２００ｎｍである。膜厚が５ｎｍ未満の場合は十分なガスバリア性が得られない虞れがあり好ましくない。逆に５００ｎｍを超える場合、それに相当する効果は奏されず、また耐屈曲性が低下し、さらに製造コストの点で不利となり好ましくない。
【００２６】
上記無機蒸着皮膜の形成方法としては、公知の方法、例えば、真空蒸着法、スパッタリング法、イオンプレーティング法等の物理蒸着法や、ＰＥＣＶＤ等の化学蒸着法等が採用される。
【００２７】
真空蒸着法においては、蒸着材料としてアルミニウム、珪素、チタン、マグネシウム、ジルコニウム、セリウム、亜鉛等の金属又は非金属、また、ＳｉＯｘ（ｘ＝１．０〜２．０）、アルミナ、マグネシア、硫化亜鉛、チタニア、ジルコニア等の化合物およびそれらの混合物が用いられる。加熱方法としては抵抗加熱、誘導加熱、電子線加熱等が採用される。また、反応ガスとして、酸素、窒素、水素、アルゴン、炭酸ガス、水蒸気等を導入したり、オゾン添加、イオンアシスト等の手段を用いた反応性蒸着法を採用してもよい。さらに、ポリアミド系フィルムにバイアスを印加したり、ポリアミド系フィルムを加熱、冷却する等の方法も採用してもよい。上記蒸着材料、反応ガス、バイアス印加、加熱・冷却は、スパッタリング法、ＣＶＤ法においても採用され得る。なお、無機物質蒸着皮膜とポリアミド系樹脂フィルムとの間には、必要に応じてアンカーコート層を設けることも可能である。
【００２８】
本発明の蒸着ポリアミド系積層樹脂フィルムの蒸着皮膜は、基材として好ましく使用されるポリアミド系積層二軸延伸フィルムの少なくとも片面に形成されていればよいが、脂肪族ポリアミド樹脂を主体とする樹脂層（Ｂ層）側のフィルム表面に形成されていることが好ましい。
【００２９】
本発明の蒸着ポリアミド系積層樹脂フィルムと厚さ４０μｍのポリエチレンフィルムとのラミネートフィルムは、温度２３℃、相対湿度６５％の酸素透過率が５０ｍｌ／ｍ２・２４Ｈ・ＭＰａ以下であることが好ましい。
【００３０】
酸素透過率が上記の範囲にあることによって、本発明の蒸着ポリアミド系積層樹脂フィルムは、これを用いたガスバリア性包装材料を長期間保存した際の内容物の品質の劣化を防ぐ効果を有効に発現することができる。酸素透過率が４０ｍｌ／ｍ２・２４Ｈ・ＭＰａ以下であればより好ましく、３０ｍｌ／ｍ２・２４Ｈ・ＭＰａ以下であれば特に好ましい。
【００３１】
本発明の蒸着ポリアミド系積層樹脂フィルムと厚さ４０μｍのポリエチレンフィルムとラミネートしたラミネートフィルムを、温度２３℃、相対湿度５０％の雰囲気下において、以下の方法で、ゲルボフレックステスターを用いて、１分間あたりに４０サイクルの速度で連続して２０００サイクルの屈曲テストを行った場合のピンホール数が１０個以下であることが好ましい。もちろん最も好ましくは０個である。
【００３２】
上記ピンホール数の測定方法の概略は以下の通りである。ポリオレフィンフィルム等とラミネートして所定の大きさ（２０．３ｃｍ×２７．９ｃｍ）に切断したフィルムを、所定の温度下で所定の時間に亘ってコンディショニングした後、その長方形テストフィルムを巻架して所定の長さの円筒状にする。そして、その円筒状フィルムの両端を、それぞれ、ゲルボフレックステスターの円盤状固定ヘッドの外周および円盤状可動ヘッドの外周に固定し、可動ヘッドを固定ヘッドの方向に、平行に対向した両ヘッドの軸に沿って所定長さ（７．６ｃｍ）だけ接近させる間に所定角度（４４０゜）回転させ、続いて回転させることなく所定長さ（６．４ｃｍ）直進させた後、それらの動作を逆向きに実行させて可動ヘッドを最初の位置に戻すという１サイクルの屈曲テストを、所定の速度（１分間あたり４０サイクル）の速度で、所定サイクル（２０００サイクル）だけ連続して繰り返す。しかる後に、テストしたフィルムの固定ヘッドおよび可動ヘッドの外周に固定した部分を除く所定範囲（４９７ｃｍ２  ）の部分に生じたピンホール数を計測する。
【００３３】
ピンホール数が上記の範囲にあることによって、本発明の蒸着ポリアミド系積層樹脂フィルムは、これを用いたガスバリア性包装材料を輸送する際の振動や衝撃等による、破袋や微小な穴あきによる内容物の漏出や品質の劣化を防ぐ効果を有効に発現することができる。ピンホール数が８個以下であればより好ましく、ピンホール数が６個以下ならば特に好ましい。
【００３４】
本発明の蒸着ポリアミド系積層樹脂フィルムのピンホール数を１０個以下にするための手段としては、前述のとおり、メタキシリレン基含有ポリアミド重合体を主成分とする樹脂層（Ａ層）を極力薄くするとともに、脂肪族ポリアミド樹脂を主成分とする樹脂層（Ｂ層）中に熱可塑性エラストマーを適宜含有させることで達成することができる。
【００３５】
本発明の前記の蒸着ポリアミド系積層樹脂フィルムと厚さ４０μｍのポリエチレンフィルムとのラミネートフィルムの酸素透過率を５０ｍｌ／ｍ２・２４Ｈ・ＭＰａ以下にするための手段としては、前述のとおり、メタキシリレン基含有ポリアミド重合体を主成分とする樹脂層（Ａ層）中のメタキシリレン基含有ポリアミド重合体の割合を極力大きくするとともに、Ａ層の厚みの比率をフィルム全厚みの１０〜３０％の範囲で適宜調整し、無機蒸着皮膜を形成させることにより達成することができる。
【００３６】
メタキシリレン基含有ポリアミド重合体のごとくに代表されるガスバリア性の高い樹脂の中に脂肪族ポリアミド樹脂のごときガスバリア性の比較的低い他の樹脂を混合した場合、２種類の樹脂が分散、均質化が進むにつれて、有効なガスバリア構造の形成を阻害するように働き、その混合比率が増えるほど、また、混合、均質化の度合いが高いほど、ガスバリア性は低下する傾向がある。また、ガスバリア性樹脂単一の層と、他の樹脂の単一の層が完全に混ざり合うことない状態で積層された場合に積層膜のガスバリア性が最もよい状態であるが、溶融樹脂の積層の場合には、現実的には２種類の樹脂層の界面には微小な揺らぎが生じ、ガスバリア性が若干低下することもある。
【００３７】
メタキシリレン基含有ポリアミド重合体を主体とするＡ層中に他の樹脂を含まないか、他の樹脂の割合を極力少なくする、溶融押出時の異なる樹脂が極力混ざり合わないように配合方法や混練り条件を調整する等の手段により達成することができる。
【００３８】
本発明の目的とするところの、ポリアミドフィルムを用いた包装材料の内容物保存性や、輸送時の衝撃、屈曲、振動に対する保護性は、上記の特性をバランス良く共有する蒸着ポリアミド系積層樹脂フィルムを用いることにより実現される。
【００３９】
また、本発明の蒸着ポリアミド系積層樹脂フィルムは、厚さ４０μｍのポリエチレンフィルムとラミネートした状態で温度２３℃、相対湿度５０％の雰囲気下において、ゲルボフレックステスターを用いて、１分間あたりに４０サイクルの速度で連続して５０サイクルの屈曲処理を行った場合、温度２３℃、相対湿度６５％の酸素透過率が１００ｍｌ／ｍ２・ＭＰａ・ｄａｙ以下であることが好ましい。
【００４０】
上記蒸着ポリアミド系積層樹脂フィルムに対する屈曲処理によるガスバリア性の悪化は、屈曲疲労によるピンホールの発生、屈曲部分での無機蒸着皮膜の破損、が主な原因となる。これに対し、前述の蒸着ポリアミド系積層樹脂フィルムの耐屈曲疲労性、可塑性によりピンホール発生や無機蒸着皮膜の破損抑制、また、樹脂のガスバリア性により無機蒸着皮膜破損部分でのバリア悪化抑制効果により達成される。
【００４１】
本発明の蒸着ポリアミド系積層樹脂フィルムは、常温や低温環境下における弾性回復力が優れ、耐衝撃性や耐屈曲疲労性が優れた特性を示すと共に、印刷やラミネート等の加工適性も良好であり、各種の包装材料として好適な積層フィルムである。
【００４２】
本発明の蒸着ポリアミド系積層樹脂フィルムの厚みは特に制限されるものではないが、包装材料として使用する場合、一般には８〜５０μｍの厚みのものが好ましく、１０〜３０μｍのものがさらに好ましい。（ここで、本発明の蒸着ポリアミド系積層樹脂フィルムの厚みは蒸着皮膜を含んだフィルム全体の厚みを意味するが、蒸着皮膜の厚みは桁違いに基材フィルムの厚みより薄く、実質的に基材フィルムの厚みと大差ないことになる。）
【００４３】
本発明で好ましく使用されるポリアミド系積層二軸延伸フィルムは以下のような製造方法により製造することができる。例えば、各層を構成する重合体を別々の押出機を用いて溶融し、１つのダイスから共押出しにより製造する方法、各層を構成する重合体を別々にフィルム状に溶融押出ししてからラミネート法により積層する方法、及びこれらを組み合わせた方法などの方法をとることができ、各層を構成する重合体を別々の押出機を用いて溶融し、１つのダイスから共押出しにより製造する方法が好ましい。延伸方法としては、フラット式逐次二軸延伸方法、フラット式同時二軸延伸方法、チューブラー法などの方法を用いて製造することができ、フラット式逐次二軸延伸方法が好ましい。ここでは、溶融共押出法および、フラット式逐次二軸延伸法によるフィルムの製造を例に説明する。
【００４４】
共押出法により２台の押出機から原料樹脂を溶融押出しし、フィードブロックにより合流、Ｔダイから膜状に押出し、冷却ロール上に供給して冷却し、Ｂ層／Ａ層／Ｂ層の２種３層積層構成の未延伸フィルムを得る。その際、各押出機での樹脂溶融温度は各層を構成する樹脂の融点＋１０℃〜５０℃の範囲で任意に選択する。膜厚の均一性や樹脂の劣化防止の点から、メタキシリレン基含有ポリアミド重合体からなるＡ層の場合は２４５〜２９０℃、好ましくは、２５５〜２８０℃の範囲、脂肪族ポリアミド樹脂からなるＢ層の場合は２３０〜２８０℃、好ましくは２５０℃〜２７０℃の範囲が好ましい。得られた未延伸シートをロール式縦延伸機に導いて、ロール間速度差を用いて６５〜１００℃の範囲、好ましくは８０〜９０℃の範囲の温度で縦方向に２．０〜５．０倍、好ましくは３．０〜４．０倍に延伸し、次いで、テンター式横延伸機に導入し、８０〜１４０℃の範囲、好ましくは１００〜１３０℃の範囲の温度で３．０〜６．０倍、好ましくは３．５〜４．０倍に横延伸したのち、１８０〜２３０℃、好ましくは２００〜２２０℃の範囲で熱固定、および０〜８％の範囲、好ましくは２〜６％の範囲で弛緩処理を施し、ポリアミド系積層二軸延伸フィルムを得る。
【００４５】
加えて、ポリアミド系積層二軸延伸フィルムには、特性を阻害しない範囲内で、滑剤、ブロッキング防止剤、熱安定剤、酸化防止剤、帯電防止剤、耐光剤、耐衝撃性改良剤等の各種の添加剤を含有させることも可能である。特に、二軸延伸フィルムの滑り性を良好にする目的で、各種の無機粒子を含有させることが好ましい。また、表面エネルギーを下げる効果を発揮するエチレンビスステアリン酸等の有機滑剤を添加すると、フィルムロールを構成するフィルムの滑り性が優れたものになるので好ましい。
【００４６】
さらに、ポリアミド系積層二軸延伸フィルムには、用途に応じて寸法安定性を良くするために熱処理や調湿処理を施すことも可能である。加えて、フィルム表面の接着性を良好にするためにコロナ処理、コーティング処理や火炎処理等を施したり、印刷、蒸着等の加工を施したりすることも可能である。
【００４７】
上記により得られたポリアミド系積層二軸延伸フィルムに、真空蒸着法、スパッタリング法、イオンプレーティング法等の物理蒸着法や、ＰＥＣＶＤ等の化学蒸着法等により、各種の金属あるいは金属酸化物を蒸着することで、蒸着ポリアミド系積層樹脂フィルムを得ることができる。
【００４８】
本発明の蒸着ポリアミド系積層樹脂フィルムと他のポリオレフィン等のフィルムによるラミネートを施し、ラミネートフィルムを作成する場合には、少なくとも蒸着皮膜が形成されている表面上に他のフィルムがラミネートされてなることが好ましい。
【実施例】
【００４９】
次に、実施例により本発明をさらに詳細に説明するが、本発明は以下の例に限定されるものではない。なお、フィルムの評価は次の測定法によって行った。
【００５０】
［相対粘度（ＲＶ）］
試料０．２５ｇを９６％硫酸２５ｍｌに溶解し、この溶液１０ｍｌを用い、オストワルド粘度管にて２０℃で落下秒数を測定し、下式より相対粘度を算出した。
ＲＶ＝ｔ／ｔ０
ただし、ｔ０：溶媒の落下秒数、ｔ：試料溶液の落下秒数。
【００５１】
［酸素透過率（ガスバリア性）］
フィルムを、湿度６５％ＲＨ、気温２５℃の雰囲気下で、２日間に亘って酸素置換させた後に、ＪＩＳ−Ｋ−７１２６（Ｂ法）に準拠して、酸素透過度測定装置（ＯＸ−ＴＲＡＮ ２／２０：ＭＯＣＯＭ社製）を用いて測定した。
【００５２】
［ラミネートフィルムの作製］
実施例で作製したフィルムにポリエステル系二液型接着剤（東洋モートン社製、ＴＭ５９０／ＣＡＴ５６＝１３／２（重量部））を塗布量３ｇ／ｍ２で塗布後、線状低密度ポリエチレンフィルム（Ｌ−ＬＤＰＥフィルム：東洋紡績社製、Ｌ６１０２）４０μｍをドライラミネートし、４０℃の環境下で３日間エージングを行いラミネートフィルムとした。
【００５３】
［耐ピンホール性］
上記ラミネートフィルムを、２０．３ｃｍ（８インチ）×２７．９ｃｍ（１１インチ）の大きさに切断し、その切断後の長方形テストフイルム（ラミネートフィルム）を、温度２３℃の相対湿度５０％の条件下に、２４時間以上放置してコンディショニングした。しかる後、その長方形テストフィルムを巻架して長さ２０．３２ｃｍ（８インチ）の円筒状にする。そして、その円筒状フィルムの一端を、ゲルボフレックステスター（理学工業社製、ＮＯ．９０１型）（ＭＩＬ−Ｂ−１３１Ｃの規格に準拠）の円盤状固定ヘッドの外周に固定し、円筒状フィルムの他端を、固定ヘッドと１７．８ｃｍ（７インチ）隔てて対向したテスターの円盤状可動ヘッドの外周に固定した。そして、可動ヘッドを固定ヘッドの方向に、平行に対向した両ヘッドの軸に沿って７．６ｃｍ（３．５インチ）接近させる間に４４０゜回転させ、続いて回転させることなく６．４ｃｍ（２．５インチ）直進させた後、それらの動作を逆向きに実行させて可動ヘッドを最初の位置に戻すという１サイクルの屈曲テストを、１分間あたり４０サイクルの速度で、連続して２０００サイクル繰り返した。しかる後に、テストしたフィルムの固定ヘッドおよび可動ヘッドの外周に固定した部分を除く１７．８ｃｍ（７インチ）×２７．９ｃｍ（１１インチ）内の部分に生じたピンホール数を計測した（すなわち、４９７ｃｍ２  （７７平方インチ）当たりのピンホール数を計測した）。ピンホール数の計測に際しては、テストフィルムのＬ−ＬＤＰＥフィルム側を下面にして、ろ紙（アドバンテック、Ｎｏ．５０）上に試料ラミネートフィルムをひろげ、４隅をセロテープ（登録商標）で固定した。インクを注ぎゴムローラーでインキを広げたのち、上からろ紙をもう一枚載せて余分のインクを拭取った。その後、下に敷いてあるろ紙にインクが透過して着色した点の数を数えた。
【００５４】
［屈曲処理後酸素透過率（ガスバリア性）］
上記ラミネートフィルムに前項と同様の屈曲処理を５０サイクル施した後、処理後のフィルムの中央部分からサンプルを切り出し、湿度６５％ＲＨ、気温２５℃の雰囲気下で、２日間に亘って酸素置換させた後に、ＪＩＳ−Ｋ−７１２６（Ｂ法）に準拠して、酸素透過度測定装置（ＯＸ−ＴＲＡＮ ２／２０：ＭＯＣＯＭ社製）を用いて測定した。
【００５５】
［蒸着皮膜の厚み］
蒸着皮膜を有するフィルム試料の断面切片を作成し、透過型電子顕微鏡（ＴＥＭ）で観察し写真撮影して蒸着皮膜の厚みを測定する。
【００５６】
[実施例１］
２種３層の共押出しＴダイ設備を使用し、次のような構成の未延伸シートを得た。Ｂ層／Ａ層／Ｂ層の構成で、未延伸シートのトータル厚みは１９０μｍであり、トータル厚みに対する各層の厚み比率はＢ層／Ａ層／Ｂ層＝４０％／２０％／４０％、Ａ層の押出樹脂温度は２７０℃、Ｂ層の押出樹脂温度は２６０℃である。Ａ層を構成する組成物：ポリメタキシリレンアジパミド（三菱瓦斯化学（株）製、ＲＶ＝２．６５）＝１００重量％からなる組成物。Ｂ層を構成する組成物：ナイロン６（東洋紡績（株）製、ＲＶ＝２．８）が９５重量％と熱可塑性エラストマーとしてポリアミド系ブロック共重合体（ナイロン１２／ポリテトラメチレングリコール共重合体、アルケマ社製ペバックス４０３３、ＲＶ＝２．０）が５重量％からなる組成物。
【００５７】
得られた未延伸シートをロールによって延伸温度８５℃で縦方向に３．３倍延伸し、続いてテンターによって１２０℃の延伸温度で横方向に３．７倍延伸した。さらに２１５℃の温度で熱固定し、５％の熱弛緩処理を施すことにより厚み１５μｍの二軸延伸フィルムを作製した。
【００５８】
得られたポリアミド系積層二軸延伸フィルムに以下の方法で蒸着を施し、蒸着フィルムを作製した。
【００５９】
［酸化アルミニウム蒸着］
蒸着源として、３〜５ｍｍ程度の大きさの粒子状のＡｌ２Ｏ３（純度９９．９％）を用い、上記の如く得られたポリアミド系フィルムロールを構成するポリアミド系樹脂フィルムの表面上に、電子ビ−ム蒸着法により、酸化アルミニウム薄膜を形成した。加熱源として、ＥＢ銃を用い、エミッション電流を１．３Ａとした。フィルム送り速度を１３０ｍ／ｍｉｎとし、２０ｎｍ厚の膜を作った。また、蒸着時の圧力を、１×１０−２Ｐａに調整した。また、蒸着時のフィルムを冷却するためのロールの温度を−１０℃に調整した。
【００６０】
さらに、蒸着を施した面と線状低密度ポリエチレンフィルム（Ｌ−ＬＤＰＥフィルム：東洋紡績社製、Ｌ６１０２）４０μｍとをドライラミネートした。得られたラミネートフィルムの酸素透過率、ゲルボ処理後のピンホール数、酸素透過率を測定した。それらの結果を表１に示す。
【００６１】
［実施例２］
実施例１の記載において以下のように代えた他は、実施例１と同様の方法で二軸延伸フィルムを得た。
Ｂ層を構成する組成物：ナイロン６が９８重量％とポリアミド系ブロック共重合体が２重量％からなる組成物。
【００６２】
得られたポリアミド系積層二軸延伸フィルムに以下の方法で蒸着を施し、蒸着フィルムを作製した。
【００６３】
［酸化ケイ素蒸着］
蒸着源として、３〜５ｍｍ程度の大きさの粒子状のＳｉ（純度９９．９９％）とＳｉＯ２（純度９９．９％）を用い、上記の如く得られたポリアミド系フィルムロールを構成するポリアミド系樹脂フィルムの表面上に、電子ビ−ム蒸着法により、酸化ケイ素薄膜の形成を行った。蒸着材料は、混合せずに、２つに区切って投入した。加熱源として、ＥＢ銃を用い、ＳｉとＳｉＯ２のそれぞれを時分割で加熱した。そのときのＥＢ銃のエミッション電流を０．８Ａとし、ＳｉとＳｉＯ２との組成比が１：９となるように、各材料を加
熱した。フィルム送り速度を１３０ｍ／ｍｉｎとし、２０ｎｍ厚の膜を作った。また、蒸着時の圧力を、１×１０−２Ｐａに調整した。また、蒸着時のフィルムを冷却するためのロールの温度を−１０℃に調整した。
【００６４】
実施例１と同様に得られたラミネートフィルムの酸素透過率、ゲルボ処理後のピンホール数、酸素透過率を測定した。それらの結果を表１に示す。
【００６５】
［実施例３］
実施例１の記載において以下のように代えた他は、実施例１と同様の方法で二軸延伸フィルムを得た。
Ｂ層を構成する組成物：ナイロン６が９９重量％とポリアミド系ブロック共重合体が１重量％からなる組成物。
【００６６】
得られたポリアミド系積層二軸延伸フィルムに以下の方法で蒸着を施し、蒸着フィルムを作製した。
【００６７】
［複合蒸着］
蒸着源として、３ｍｍ〜５ｍｍ程度の粒子状ＳｉＯ２（純度９９．９％）とＡｌ２Ｏ３（純度９９．９％）を用い、上記の如く得られたポリアミド系フィルムロールを構成するポリアミド系樹脂フィルムの表面上に、電子ビーム蒸着法により、酸化アルミニウムと二酸ケイ素との混合薄膜の形成を行った。蒸着材料は、混合せずに、２つに区切って投入した。加熱源として、ＥＢ銃を用い、Ａｌ２Ｏ３およびＳｉＯ２のそれぞれを時分割で加熱した。そのときのＥＢ銃のエミッション電流を１．２Ａとし、Ａｌ２Ｏ３とＳｉＯ２との組成比が３：７となるように各材料を加熱した。フィルムの送り速度は、１３０ｍ／ｍｉｎとし、２０ｎｍ厚の膜を作った。また、蒸着時の圧力を、１×１０−２Ｐａに調整した。また、蒸着時のフィルムを冷却するためのロールの温度を−１０℃に調整した。
【００６８】
実施例１と同様に得られたラミネートフィルムの酸素透過率、ゲルボ処理後のピンホール数、酸素透過率を測定した。それらの結果を表１に示す。
【００６９】
［実施例４］
実施例１の記載において以下のように代えた他は、実施例１と同様の方法で二軸延伸フィルムを得た。
Ｂ層を構成する組成物：ナイロン６が９８重量％とポリアミド系ブロック共重合体が２重量％からなる組成物。
トータル厚みに対する各層の厚み比率がＢ層／Ａ層／Ｂ層＝４１％／１８％／４１％。
【００７０】
得られたポリアミド系積層二軸延伸フィルムに実施例１と同様の方法で蒸着を施し、蒸着フィルムを作製した。
【００７１】
実施例１と同様に得られたラミネートフィルムの酸素透過率、ゲルボ処理後のピンホール数、酸素透過率を測定した。それらの結果を表１に示す。
【００７２】
［実施例５］
実施例１の記載において以下のように代えた他は、実施例１と同様の方法で二軸延伸フィルムを得た。
Ｂ層を構成する組成物：ナイロン６が９７重量％とポリアミド系ブロック共重合体が３重量％からなる組成物。
トータル厚みに対する各層の厚み比率がＢ層／Ａ層／Ｂ層＝３９％／２２％／３９％。
【００７３】
得られたポリアミド系積層二軸延伸フィルムに実施例２と同様の方法で蒸着を施し、蒸着フィルムを作製した。
【００７４】
実施例１と同様に得られたラミネートフィルムの酸素透過率、ゲルボ処理後のピンホール数、酸素透過率を測定した。それらの結果を表１に示す。
【００７５】
［実施例６］
実施例１の記載において以下のように代えた他は、実施例１と同様の方法で二軸延伸フィルムを得た。
トータル厚みに対する各層の厚み比率がＢ層／Ａ層／Ｂ層＝４３％／１４％／４３％。
【００７６】
得られたポリアミド系積層二軸延伸フィルムに実施例３と同様の方法で蒸着を施し、蒸着フィルムを作製した。
【００７７】
実施例１と同様に得られたラミネートフィルムの酸素透過率、ゲルボ処理後のピンホール数、酸素透過率を測定した。それらの結果を表１に示す。
【００７８】
以下、実施例７、９は、それぞれ参考例１、２と読み替える。
［実施例７］
実施例１の記載において以下のように代えた他は、実施例１と同様の方法で二軸延伸フィルムを得た。
Ｂ層を構成する組成物：ナイロン６が９８重量％とポリアミド系ブロック共重合体が２重量％からなる組成物。
トータル厚みに対する各層の厚み比率がＢ層／Ａ層／Ｂ層＝３６％／２８％／３６％。
【００７９】
得られたポリアミド系積層二軸延伸フィルムに実施例３と同様の方法で蒸着を施し、蒸着フィルムを作製した。
【００８０】
実施例１と同様に得られたラミネートフィルムの酸素透過率、ゲルボ処理後のピンホール数、酸素透過率を測定した。それらの結果を表１に示す。
［実施例８］
実施例１の記載において以下のように代えた他は、実施例１と同様の方法で二軸延伸フィルムを得た。
Ｂ層を構成する組成物：ナイロン６が９９重量％とポリアミド系ブロック共重合体が１重量％からなる組成物。
トータル厚みに対する各層の厚み比率がＢ層／Ａ層／Ｂ層＝４３％／１４％／４３％。
【００８１】
得られたポリアミド系積層二軸延伸フィルムに実施例３と同様の方法で蒸着を施し、蒸着フィルムを作製した。
【００８２】
実施例１と同様に得られたラミネートフィルムの酸素透過率、ゲルボ処理後のピンホール数、酸素透過率を測定した。それらの結果を表１に示す。
【００８３】
［実施例９］
実施例１の記載において以下のように代えた他は、実施例１と同様の方法で二軸延伸フィルムを得た。
Ｂ層を構成する組成物：ナイロン６が９３重量％とポリアミド系ブロック共重合体が７重量％からなる組成物。
トータル厚みに対する各層の厚み比率がＢ層／Ａ層／Ｂ層＝３６％／２８％／３６％。
【００８４】
得られたポリアミド系積層二軸延伸フィルムに実施例３と同様の方法で蒸着を施し、蒸着フィルムを作製した。
【００８５】
実施例１と同様に得られたラミネートフィルムの酸素透過率、ゲルボ処理後のピンホール数、酸素透過率を測定した。それらの結果を表１に示す。
【００８６】
［比較例１］
実施例１の記載において以下のように代えた他は、実施例１と同様の方法で二軸延伸フィルムを得た。
Ｂ層を構成する組成物：ナイロン６が１００重量％からなる組成物。
【００８７】
得られたポリアミド系積層二軸延伸フィルムに実施例３と同様の方法で蒸着を施し、蒸着フィルムを作製した。
【００８８】
実施例１と同様に得られたラミネートフィルムの酸素透過率、ゲルボ処理後のピンホール数、酸素透過率を測定した。それらの結果を表１に示す。
【００８９】
［比較例２］
実施例１の記載において以下のように代えた他は、実施例１と同様の方法で二軸延伸フィルムを得た。
トータル厚みに対する各層の厚み比率がＢ層／Ａ層／Ｂ層＝３０％／４０％／３０％。
【００９０】
得られたポリアミド系積層二軸延伸フィルムに実施例３と同様の方法で蒸着を施し、蒸着フィルムを作製した。
【００９１】
実施例１と同様に得られたラミネートフィルムの酸素透過率、ゲルボ処理後のピンホール数、酸素透過率を測定した。それらの結果を表１に示す。
【００９２】
［比較例３］
実施例１の記載において以下のように代えた他は、実施例１と同様の方法で二軸延伸フィルムを得た。
Ａ層を構成する組成物：ポリメタキシリレンアジパミドが８０重量％とナイロン６が２０重量％からなる組成物。
【００９３】
得られたポリアミド系積層二軸延伸フィルムに実施例３と同様の方法で蒸着を施し、蒸着フィルムを作製した。
【００９４】
実施例１と同様に得られたラミネートフィルムの酸素透過率、ゲルボ処理後のピンホール数、酸素透過率を測定した。それらの結果を表１に示す。
【００９５】
［比較例４］
実施例１の記載において以下のように代えた他は、実施例１と同様の方法で二軸延伸フィルムを得た。
Ａ層を構成する組成物：ポリメタキシリレンアジパミドが８０重量％とナイロン６が２０重量％からなる組成物。
トータル厚みに対する各層の厚み比率がＢ層／Ａ層／Ｂ層＝２０％／６０％／２０％。
【００９６】
得られたポリアミド系積層二軸延伸フィルムに実施例３と同様の方法で蒸着を施し、蒸着フィルムを作製した。
【００９７】
実施例１と同様に得られたラミネートフィルムの酸素透過率、ゲルボ処理後のピンホール数、酸素透過率を測定した。それらの結果を表１に示す。
【００９８】
［比較例５］
実施例１の記載において以下のように代えた他は、実施例１と同様の方法で二軸延伸フィルムを得た。
Ａ層を構成する組成物：ポリメタキシリレンアジパミドが９０重量％とポリアミド系ブロック共重合体が１０重量％からなる組成物。Ｂ層を構成する組成物：ナイロン６が１００重量％からなる組成物。
【００９９】
得られたポリアミド系積層二軸延伸フィルムに実施例３と同様の方法で蒸着を施し、蒸着フィルムを作製した。
【０１００】
実施例１と同様に得られたラミネートフィルムの酸素透過率、ゲルボ処理後のピンホール数、酸素透過率を測定した。それらの結果を表１に示す。
【０１０１】
［比較例６］
実施例１の記載において以下のように代えた他は、実施例１と同様の方法で二軸延伸フィルムを得た。
Ａ層を構成する組成物：ナイロン６が９５重量％とポリアミド系ブロック共重合体が５重量％からなる組成物。 
【０１０２】
得られたポリアミド系積層二軸延伸フィルムに実施例３と同様の方法で蒸着を施し、蒸着フィルムを作製した。
【０１０３】
実施例１と同様に得られたラミネートフィルムの酸素透過率、ゲルボ処理後のピンホール数、酸素透過率を測定した。それらの結果を表１に示す。
【０１０４】
【表１】
0005526585.tif 000002
【産業上の利用可能性】
【０１０５】
本発明の蒸着ポリアミド系積層樹脂フィルムは、優れた酸素ガスバリア性を有すると共に耐衝撃性及び耐屈曲疲労性が良好であり、食品包装等において内容物の変質や変色の防止に効果があり、さらに、輸送中における衝撃や振動による屈曲疲労から内容物を保護することができ、各種の包装材料として有効に使用することができる。